(57)【特許請求の範囲】
【請求項１】
白色の光半導体装置用白色タブレットを形成するために用いられ、かつ白色である光半導体装置用白色硬化性組成物（但し、酸無水物硬化剤として、へキサヒドロ無水フタル酸とメチルヘキサヒドロ無水フタル酸との双方を含むものを除く）であって、
前記光半導体装置用白色タブレットは、光半導体装置において光半導体素子の側方に配置される枠部を有する成形体を得るために用いられ、
エポキシ化合物と、酸無水物硬化剤と、白色顔料と、白色顔料以外の充填材と、硬化促進剤とを含み、
前記エポキシ化合物が、トリグリシジルイソシアヌレートを含み、
前記光半導体装置用白色硬化性組成物を、打錠圧３ｔで成形することにより得られる直径１３ｍｍ、高さ３０ｍｍの円柱状のタブレットの圧縮弾性率が１００ＭＰａ以上、２０００ＭＰａ以下であり、かつ前記円柱状のタブレットの圧縮強度が３００Ｎ以上である、光半導体装置用白色硬化性組成物。
【請求項２】
前記光半導体装置用白色タブレットが、トランスファーモールド成形によって前記成形体を得るために用いられる、請求項１に記載の光半導体装置用白色硬化性組成物。
【請求項３】
光半導体装置用白色硬化性組成物を得る際に、５０℃〜９０℃で１０分〜６０分加熱混練した後、３０℃を超え、５０℃未満で２４時間〜２４０時間エージングが行われている、請求項１又は２に記載の光半導体装置用白色硬化性組成物。
【請求項４】
示差走査熱量測定により求められたガラス転移点が０℃以上、４０℃以下である、請求項１〜３のいずれか１項に記載の光半導体装置用白色硬化性組成物。
【請求項５】
前記酸無水物硬化剤として、融点が５０℃以下である酸無水物硬化剤を含み、
前記酸無水物硬化剤の全体１００重量％中、前記融点が５０℃以下である酸無水物硬化剤の含有量が２０重量％以上である、請求項１〜４のいずれか１項に記載の光半導体装置用白色硬化性組成物。
【請求項６】
前記エポキシ化合物のエポキシ当量が３００以下である、請求項１〜５のいずれか１項に記載の光半導体装置用白色硬化性組成物。
【請求項７】
前記白色顔料が酸化チタン、酸化亜鉛又は酸化ジルコニウムであり、
前記充填材がシリカを含む、請求項１〜６のいずれか１項に記載の光半導体装置用白色硬化性組成物。
【請求項８】
前記光半導体装置用白色タブレットは、光半導体装置において光半導体素子が搭載されたリードフレーム上に配置される成形体を得るために用いられる、請求項１〜７のいずれか１項に記載の光半導体装置用白色硬化性組成物。
【請求項９】
前記光半導体装置用白色タブレットは、複数の成形体が連なった分割前成形体を得た後、前記分割前成形体を分割して個々の成形体を得るために用いられる、請求項１〜８のいずれか１項に記載の光半導体装置用白色硬化性組成物。
【請求項１０】
光半導体装置において光半導体素子の側方に配置される枠部を有する成形体であって、  請求項１〜９のいずれか１項に記載の光半導体装置用白色硬化性組成物を用いて光半導体装置用白色タブレットを形成した後、前記光半導体装置用白色タブレットを成形しかつ硬化させることにより得られる、光半導体装置用成形体。
【請求項１１】
リードフレームと、
前記リードフレーム上に搭載された光半導体素子と、
前記リードフレーム上に配置されており、かつ前記光半導体素子の側方に配置されている枠部を有する成形体とを備え、
前記成形体が、請求項１〜９のいずれか１項に記載の光半導体装置用白色硬化性組成物を用いて光半導体装置用白色タブレットを形成した後、前記光半導体装置用白色タブレットを成形しかつ硬化させることにより得られる、光半導体装置。
【請求項１２】
光半導体装置において光半導体素子の側方に配置される枠部を有する成形体を得るために用いられ、白色である光半導体装置用白色硬化性組成物（但し、酸無水物硬化剤として、へキサヒドロ無水フタル酸とメチルヘキサヒドロ無水フタル酸との双方を含むものを除く）を用いて形成されており、かつ白色である光半導体装置用白色タブレットであって、
前記光半導体装置用白色硬化性組成物が、エポキシ化合物と、酸無水物硬化剤と、白色顔料と、白色顔料以外の充填材と、硬化促進剤とを含み、
前記エポキシ化合物が、トリグリシジルイソシアヌレートを含み、
直径１３ｍｍ及び高さ３０ｍｍの円柱状のタブレットを用いて圧縮弾性率及び圧縮強度を測定したときに、圧縮弾性率が１００ＭＰａ以上、２０００ＭＰａ以下であり、かつ圧縮強度が３００Ｎ以上である、光半導体装置用白色タブレット。
【請求項１３】
トランスファーモールド成形によって前記成形体を得るために用いられる、請求項１２に記載の光半導体装置用白色タブレット。
【請求項１４】
前記光半導体装置用白色硬化性組成物を得る際に、５０℃〜９０℃で１０分〜６０分加熱混練した後、３０℃を超え、５０℃未満で２４時間〜２４０時間エージングが行われている、請求項１２又は１３に記載の光半導体装置用白色タブレット。
【請求項１５】
前記光半導体装置用白色硬化性組成物の、示差走査熱量測定により求められたガラス転移点が０℃以上、４０℃以下である、請求項１２〜１４のいずれか１項に記載の光半導体装置用白色タブレット。
【請求項１６】
前記光半導体装置用白色硬化性組成物が、前記酸無水物硬化剤として、融点が５０℃以下である酸無水物硬化剤を含み、
前記酸無水物硬化剤の全体１００重量％中、前記融点が５０℃以下である酸無水物硬化剤の含有量が２０重量％以上である、請求項１２〜１５のいずれか１項に記載の光半導体装置用白色タブレット。
【請求項１７】
前記エポキシ化合物のエポキシ当量が３００以下である、請求項１２〜１６のいずれか１項に記載の光半導体装置用白色タブレット。
【請求項１８】
前記白色顔料が酸化チタン、酸化亜鉛又は酸化ジルコニウムであり、
前記充填材がシリカを含む、請求項１２〜１７のいずれか１項に記載の光半導体装置用白色タブレット。
【請求項１９】
光半導体装置において光半導体素子が搭載されたリードフレーム上に配置される成形体を得るために用いられる、請求項１２〜１８のいずれか１項に記載の光半導体装置用白色タブレット。
【請求項２０】
複数の成形体が連なった分割前成形体を得た後、前記分割前成形体を分割して個々の成形体を得るために用いられる、請求項１２〜１９のいずれか１項に記載の光半導体装置用白色タブレット。
【請求項２１】
光半導体装置において光半導体素子の側方に配置される枠部を有する成形体であって、  請求項１２〜２０のいずれか１項に記載の光半導体装置用白色タブレットを成形しかつ硬化させることにより得られる、光半導体装置用成形体。
【請求項２２】
リードフレームと、
前記リードフレーム上に搭載された光半導体素子と、
前記リードフレーム上に配置されており、かつ前記光半導体素子の側方に配置されている枠部を有する成形体とを備え、
前記成形体が、請求項１２〜２０のいずれか１項に記載の光半導体装置用白色タブレットを成形しかつ硬化させることにより得られる、光半導体装置。
【発明の詳細な説明】
【技術分野】
【０００１】
本発明は、光半導体装置用白色タブレットを形成するために用いられる光半導体装置用白色硬化性組成物に関する。また、本発明は、光半導体装置において光半導体素子の側方に配置される枠部を有する成形体を得るために用いられる光半導体装置用白色タブレットに関する。また、本発明は、上記光半導体装置用白色硬化性組成物又は上記光半導体装置用白色タブレットを用いた光半導体装置用成形体及び光半導体装置に関する。
【背景技術】
【０００２】
発光ダイオード（ＬＥＤ）装置などの光半導体装置の消費電力は低く、かつ寿命は長い。また、光半導体装置は、過酷な環境下でも使用され得る。従って、光半導体装置は、携帯電話用バックライト、液晶テレビ用バックライト、自動車用ランプ、照明器具及び看板などの幅広い用途で使用されている。
【０００３】
光半導体装置に用いられている発光素子である光半導体素子（例えばＬＥＤ）が大気と直接触れると、大気中の水分又は浮遊するごみ等により、光半導体素子の発光特性が急速に低下する。このため、上記光半導体素子は、通常、光半導体装置用封止剤により封止されている。また、該封止剤を充填するために、上記光半導体素子が搭載されるリードフレーム上に、枠部を有する成形体が配置されている。該枠部を有する成形体の内側に、上記封止剤が充填されている。該成形体は、リフレクター、ケース材又はハウジングと呼ばれることがある。
【０００４】
上記成形体を得るための成形材料の一例として、下記の特許文献１には、（Ａ）エポキシ樹脂、（Ｂ）硬化剤及び（Ｃ）白色顔料を含有し、かつ（Ｂ）硬化剤が、融点が１００℃以上である有機酸無水物を含む成形材料が開示されている。特許文献１では、（Ｂ）硬化剤が、融点が１００℃以上である有機酸無水物を含むことにより、成形材料が室温付近（０℃〜３０℃）で粉砕できる程度の剛性を有し、加工装置又は成形装置への付着を十分に低減できることが記載されている。
【０００５】
下記の特許文献２には、（Ａ）トリアジン誘導体エポキシ樹脂を含むエポキシ樹脂、（Ｂ）酸無水物及び（Ｃ）酸化防止剤を溶融混合して得られる固形物を用いて、該固形物を粉砕することにより得られる成形材料が開示されている。
【先行技術文献】
【特許文献】
【０００６】
【特許文献１】特開２０１１−２１９６３４号公報
【特許文献２】ＷＯ２００７／０１５４２６Ａ１
【発明の概要】
【発明が解決しようとする課題】
【０００７】
特許文献１，２では、上記成形材料を用いて、タブレットを形成することが記載されている。
【０００８】
しかし、特許文献１，２に記載のような従来の成形材料を用いた場合には、タブレットの均一性が低いことがあり、タブレットに欠けが生じていることがある。さらに、タブレットを用いて成形体を作製したときに、成形体の外観不良が生じやすいという問題がある。特に特許文献１では、タブレットに欠けが生じやすいという問題がある。特許文献２では、タブレットの均一性が低く、成形体の外観不良が生じやすいという問題がある。
【０００９】
本発明の目的は、欠けが生じ難くかつ均一性に優れているタブレットを得ることができ、外観不良が少ない成形体を得ることができる光半導体装置用白色硬化性組成物を提供することである。また、本発明の目的は、欠けが生じ難くかつ均一性に優れており、更に成形体を得たときに、外観不良を少なくすることができる光半導体装置用白色タブレットを提供することである。
【００１０】
また、本発明の目的は、上記光半導体装置用白色硬化性組成物又は上記光半導体装置用白色タブレットを用いた光半導体装置用成形体及び光半導体装置を提供することである。
【課題を解決するための手段】
【００１１】
本発明の広い局面によれば、白色の光半導体装置用白色タブレットを形成するために用いられ、かつ白色である光半導体装置用白色硬化性組成物であって、前記光半導体装置用白色タブレットは、光半導体装置において光半導体素子の側方に配置される枠部を有する成形体を得るために用いられ、エポキシ化合物と、酸無水物硬化剤と、白色顔料と、白色顔料以外の充填材と、硬化促進剤とを含み、前記光半導体装置用白色硬化性組成物を、打錠圧３ｔで成形することにより得られる直径１３ｍｍ及び高さ３０ｍｍの円柱状のタブレットの圧縮弾性率が１００ＭＰａ以上、２０００ＭＰａ以下であり、かつ前記円柱状のタブレットの圧縮強度が３００Ｎ以上である、光半導体装置用白色硬化性組成物が提供される。
【００１２】
また、本発明の広い局面によれば、光半導体装置において光半導体素子の側方に配置される枠部を有する成形体を得るために用いられ、白色である光半導体装置用白色硬化性組成物を用いて形成されており、かつ白色である光半導体装置用白色タブレットであって、前記光半導体装置用白色硬化性組成物が、エポキシ化合物と、酸無水物硬化剤と、白色顔料と、白色顔料以外の充填材と、硬化促進剤とを含み、直径１３ｍｍ及び高さ３０ｍｍの円柱状のタブレットを用いて圧縮弾性率及び圧縮強度を測定したときに、圧縮弾性率が１００ＭＰａ以上、２０００ＭＰａ以下であり、かつ圧縮強度が３００Ｎ以上である、光半導体装置用白色タブレットが提供される。
【００１３】
前記光半導体装置用白色タブレットが、トランスファーモールド成形によって前記成形体を得るために用いられることが好ましい。
【００１４】
本発明のある特定の局面では、前記光半導体装置用白色硬化性組成物を得る際に、５０℃〜９０℃で１０分〜６０分加熱混練した後、３０℃を超え、５０℃未満で２４時間〜２４０時間エージングが行われている。
【００１５】
前記光半導体装置用白色硬化性組成物の、示差走査熱量測定により求められたガラス転移点が０℃以上、４０℃以下であることが好ましい。
【００１６】
前記光半導体装置用白色硬化性組成物は、前記酸無水物硬化剤として、融点が５０℃以下である酸無水物硬化剤を含み、前記酸無水物硬化剤の全体１００重量％中、前記融点が５０℃以下である酸無水物硬化剤の含有量が２０重量％以上であることが好ましい。
【００１７】
前記エポキシ化合物のエポキシ当量が３００以下であることが好ましい。
【００１８】
前記白色顔料が酸化チタン、酸化亜鉛又は酸化ジルコニウムであり、前記充填材がシリカを含むことが好ましい。
【００１９】
本発明のある特定の局面では、前記光半導体装置用白色タブレットは、光半導体装置において光半導体素子が搭載されたリードフレーム上に配置される成形体を得るために用いられる。
【００２０】
本発明のある特定の局面では、前記光半導体装置用白色タブレットは、複数の成形体が連なった分割前成形体を得た後、前記分割前成形体を分割して個々の成形体を得るために用いられる。
【００２１】
本発明の広い局面によれば、光半導体装置において光半導体素子の側方に配置される枠部を有する成形体であって、前記光半導体装置用白色硬化性組成物を用いて光半導体装置用白色タブレットを形成した後、前記光半導体装置用白色タブレットを成形しかつ硬化させることにより得られる、光半導体装置用成形体が提供される。
【００２２】
本発明の広い局面によれば、リードフレームと、前記リードフレーム上に搭載された光半導体素子と、前記リードフレーム上に配置されており、かつ前記光半導体素子の側方に配置されている枠部を有する成形体とを備え、前記成形体が、前記光半導体装置用白色硬化性組成物を用いて光半導体装置用白色タブレットを形成した後、前記光半導体装置用白色タブレットを成形しかつ硬化させることにより得られる、光半導体装置が提供される。
【発明の効果】
【００２３】
本発明に係る光半導体装置用白色硬化性組成物は、エポキシ化合物と、酸無水物硬化剤と、白色顔料と、白色顔料以外の充填材と、硬化促進剤とを含み、上記光半導体装置用白色硬化性組成物を、打錠圧３ｔで成形することにより得られる直径１３ｍｍ及び高さ３０ｍｍの円柱状のタブレットの圧縮弾性率が１００ＭＰａ以上、２０００ＭＰａ以下であり、かつ上記円柱状のタブレットの圧縮強度が３００Ｎ以上であるので、欠けが生じ難くかつ均一性に優れているタブレットを得ることができ、外観不良が少ない成形体を得ることができる。
【００２４】
本発明に係る光半導体装置用白色タブレットは、光半導体装置用白色硬化性組成物を用いて形成されており、上記光半導体装置用白色硬化性組成物が、エポキシ化合物と、酸無水物硬化剤と、白色顔料と、白色顔料以外の充填材と、硬化促進剤とを含み、直径１３ｍｍ及び高さ３０ｍｍの円柱状のタブレットを用いて圧縮弾性率及び圧縮強度を測定したときに、上記タブレットの圧縮弾性率が１００ＭＰａ以上、２０００ＭＰａ以下であり、かつ上記円柱状のタブレットの圧縮強度が３００Ｎ以上であるので、欠けが生じ難くかつ均一性に優れており、更に成形体を得たときに、外観不良を少なくすることができる。
【図面の簡単な説明】
【００２５】
【図１】図１（ａ）及び（ｂ）は、本発明の一実施形態に係る光半導体装置用白色硬化性組成物を用いた成形体を備える光半導体装置の一例を模式的に示す断面図及び斜視図である。
【図２】図２は、図１に示す光半導体装置の変形例を模式的に示す断面図である。
【図３】図３は、図２に示す光半導体装置の変形例を模式的に示す断面図である。
【図４】図４は、本発明の一実施形態に係る光半導体装置用白色硬化性組成物を用いた複数の成形体が連なった分割前成形体を含む分割前光半導体装置用部品の一例を模式的に示す断面図である。
【図５】図５は、本発明の一実施形態に係る光半導体装置用白色硬化性組成物を用いた複数の成形体が連なった分割前成形体を含む分割前光半導体装置の一例を模式的に示す断面図である。
【発明を実施するための形態】
【００２６】
以下、本発明を詳細に説明する。
【００２７】
（光半導体装置用白色硬化性組成物及び光半導体装置用白色タブレット）
本発明に係る光半導体装置用白色硬化性組成物は、白色の光半導体装置用白色タブレットを形成するために用いられる。本発明に係る光半導体装置用白色硬化性組成物は、白色である。上記光半導体装置用白色タブレットは、光半導体装置において光半導体素子の側方に配置される枠部を有する成形体を得るために用いられる。
【００２８】
本発明に係る光半導体装置用白色硬化性組成物は、エポキシ化合物と、酸無水物硬化剤と、白色顔料と、白色顔料以外の充填材と、硬化促進剤とを含む。本発明に係る光半導体装置用白色硬化性組成物を、打錠圧３ｔで成形することにより得られる直径１３ｍｍ及び高さ３０ｍｍの円柱状のタブレットの圧縮弾性率が１００ＭＰａ以上、２０００ＭＰａ以下であり、かつ上記円柱状のタブレットの圧縮強度が３００Ｎ以上である。
【００２９】
本発明に係る光半導体装置用白色硬化性組成物における上述した構成を採用することで、上記硬化性組成物を用いて光半導体装置用白色タブレットを形成したときに、欠けが生じ難くかつ均一性に優れているタブレットを得ることができる。さらに、得られた光半導体装置用白色タブレットを用いることで、外観不良が少ない成形体を得ることができる。
【００３０】
また、本発明に係る光半導体装置用白色タブレットは、光半導体装置において光半導体素子の側方に配置される枠部を有する成形体を得るために用いられる。本発明に係る光半導体装置用白色タブレットは、白色である光半導体装置用白色硬化性組成物を用いて形成されている。本発明に係る光半導体装置用白色タブレットは、白色である。
【００３１】
本発明に係る光半導体装置用白色タブレットでは、上記光半導体装置用白色硬化性組成物が、エポキシ化合物と、酸無水物硬化剤と、白色顔料と、白色顔料以外の充填材と、硬化促進剤とを含む。本発明に係る光半導体装置用白色タブレットでは、直径１３ｍｍ及び高さ３０ｍｍの円柱状のタブレットを用いて圧縮弾性率及び圧縮強度を測定したときに、圧縮弾性率が１００ＭＰａ以上、２０００ＭＰａ以下であり、かつ圧縮強度が３００Ｎ以上である。
【００３２】
本発明に係る光半導体装置用白色タブレットにおける上述した構成を採用することで、該タブレットの欠けを生じ難くし、かつ均一性を高めることができる。さらに、得られた光半導体装置用白色タブレットを用いることで、外観不良が少ない成形体を得ることができる。
【００３３】
また、従来、成形体を作製する際には、タブレットが用いられることが多い。このタブレットの強度が低いと、例えば、トランスファー成形機のプランジャー部分への搬入の際に、タブレットが割れたり、欠けたりすることがある。この結果、成形体に外観不良が生じやすいという問題がある。
【００３４】
また、タブレットは、原材料の混練工程、混練物の冷却工程、冷却後の粉砕工程、粉砕物をタブレット化する打錠工程を経て得ることができる。上記粉砕工程及び上記打錠工程において、粉砕前又は打錠前の物質が液状又は半固形状であると、粉砕装置及び打錠機に物質が付着して、不具合が生じる。従って、粉砕前及び打錠前の上記物質は、粉砕及び打錠が可能である程度に高い剛性を有することが望ましい。上記物質の剛性が高いほど、タブレットに欠けが生じ難くなる。
【００３５】
このような問題点に対して、本発明では、タブレットの欠けを生じ難くし、かつ均一性を高めることができ、成形体の外観不良を少なくすることができる。
【００３６】
なお、本発明に係る光半導体装置用白色タブレットは、直径１３ｍｍ及び高さ３０ｍｍの円柱状であってもよく、直径１３ｍｍ及び高さ３０ｍｍの円柱状でなくてもよい。本発明に係る光半導体装置用白色タブレットが、直径１３ｍｍ及び高さ３０ｍｍの円柱状ではない場合には、本発明に係る光半導体装置用白色タブレットと大きさのみが異なる直径１３ｍｍ及び高さ３０ｍｍの円柱状のタブレットを用意して、上記圧縮弾性率及び上記圧縮強度が測定される。
【００３７】
また、複数の光半導体装置を得るために、後に複数のリードフレームに分割される分割前リードフレーム上に、成形体を配置した後、分割前リードフレームを分割して、複数の光半導体装置を得ることがある。さらに、複数の光半導体装置を得るために、リードフレーム上に、後に複数の成形体に分割される分割前成形体を配置した後、分割前成形体を分割して、複数の光半導体装置を得ることがある。
【００３８】
本発明に係る光半導体装置用白色硬化性組成物及び本発明に係る光半導体装置用白色タブレットの使用により、成形体の外観不良を抑えることができるために、分割前リードフレーム及び分割前成形体を分割する際に、リードフレームからの成形体の剥離を効果的に抑制することができる。また、本発明では、例えば、本発明に係る光半導体装置用白色硬化性組成物を成形した後、ランナー部分から、成形された成形体を含むＬＥＤパッケージを分離する際に、成形体がリードフレーム等から剥離し難くなる。
【００３９】
以下、本発明に係る光半導体装置用白色硬化性組成物に含まれている各成分の詳細を説明する。
【００４０】
［エポキシ化合物（Ａ）］
上記光半導体装置用白色硬化性組成物は、熱の付与によって硬化可能であるように、上記エポキシ化合物（Ａ）を含む。上記エポキシ化合物（Ａ）はエポキシ基を有する。熱硬化性化合物として上記エポキシ化合物（Ａ）を用いることにより、成形体の耐熱性及び絶縁信頼性が高くなる。上記エポキシ化合物（Ａ）は１種のみが用いられてもよく、２種以上が併用されてもよい。
【００４１】
上記エポキシ化合物（Ａ）の具体例としては、ビスフェノール型エポキシ化合物、ノボラック型エポキシ化合物、多塩素酸化合物とエピクロロヒドリンとを反応させて得られるグリシジルエステル型エポキシ化合物、ポリアミン化合物とエピクロロヒドリンとを反応させて得られるグリシジルアミン型エポキシ化合物、グリシジルエーテル型エポキシ化合物、脂肪族エポキシ化合物、水添型芳香族エポキシ化合物、脂環式骨格を有するエポキシ化合物、トリグリシジルイソシアヌレート等の複素環式エポキシ化合物等が挙げられる。上記多塩素酸化合物としては、フタル酸及びダイマー酸等が挙げられる。上記ポリアミン化合物としては、ジアミノジフェニルメタン及びイソシアヌル酸等が挙げられる。
【００４２】
上記ビスフェノール型エポキシ化合物としては、ビスフェノールＡ型エポキシ化合物、ビスフェノールＦ型エポキシ化合物、ビスフェノールＳ型エポキシ化合物、及びアルキル置換ビスフェノールなどのジグリシジルエーテル等が挙げられる。上記ノボラック型エポキシ化合物としては、フェノールノボラック型エポキシ化合物、及びオルソクレゾールノボラック型エポキシ化合物等が挙げられる。上記複素環式エポキシ化合物としては、ジグリシジルイソシアヌレート及びトリグリシジルイソシアヌレート等が挙げられる。
【００４３】
上記エポキシ化合物（Ａ）は無色であるか、又は無色に近い色であることが好ましい。このため、上記エポキシ化合物（Ａ）は、ビスフェノールＡ型エポキシ化合物、ビスフェノールＦ型エポキシ化合物、ビスフェノールＳ型エポキシ化合物、ジグリシジルイソシアヌレート又はトリグリシジルイソシアヌレートであることが好ましい。
【００４４】
過酷な環境下での使用による光半導体装置の品質の低下をより一層抑える観点からは、上記エポキシ化合物（Ａ）は、芳香族骨格を有さないエポキシ化合物を含むことが好ましく、芳香族骨格を有さないエポキシ化合物であることが好ましい。
【００４５】
上記エポキシ化合物（Ａ）のエポキシ当量は、好ましくは５０以上、より好ましくは１００以上、好ましくは５００以下、より好ましくは３００以下である。上記エポキシ化合物（Ａ）のエポキシ当量は、３００以下であることが特に好ましい。上記エポキシ当量が上記下限以上及び上記上限以下であると、特に、上記エポキシ当量が３００以下であると、上記硬化性組成物の連続成形性、及び成形体の密着対象物に対する密着性がより一層高くなる。
【００４６】
上記エポキシ化合物（Ａ）の配合量は、熱の付与により適度に硬化するように適宜調整され、特に限定されない。上記光半導体装置用白色硬化性組成物１００重量％中、上記エポキシ化合物（Ａ）の含有量は好ましくは１重量％以上、より好ましくは３重量％以上、更に好ましくは５重量％以上、好ましくは９９重量％以下、より好ましくは９５重量％以下、更に好ましくは８０重量％以下である。上記エポキシ化合物（Ａ）の含有量が上記下限以上であると、加熱により硬化性組成物がより一層効果的に硬化する。上記エポキシ化合物（Ａ）の含有量が上記上限以下であると、成形体の耐熱性がより一層高くなる。
【００４７】
［硬化剤（Ｂ）］
上記光半導体装置用白色硬化性組成物は、熱の付与によって効率的に硬化可能であるように、上記硬化剤（Ｂ）を含む。上記硬化剤（Ｂ）は、上記エポキシ化合物（Ａ）を硬化させる。上記硬化剤（Ｂ）は酸無水物硬化剤である。該酸無水物硬化剤の使用によって、成形体と接触している封止剤やリードフレームなどの部材との密着性が高くなる。また、上記酸無水物硬化剤の使用により、硬化性を高く維持して、成形体の成形むらをより一層抑制できる。上記酸無水物硬化剤として、上記エポキシ化合物（Ａ）の硬化剤として使用される公知の酸無水物硬化剤が使用可能である。上記硬化剤（Ｂ）は、１種のみが用いられてもよく、２種以上が併用されてもよい。
【００４８】
上記酸無水物硬化剤としては、芳香族骨格を有する酸無水物及び脂環式骨格を有する酸無水物の内のいずれも使用可能である。
【００４９】
好ましい上記酸無水物硬化剤としては、無水フタル酸、無水マレイン酸、無水トリメリット酸、無水ピロメリット酸、ヘキサヒドロ無水フタル酸、テトラヒドロ無水フタル酸、無水メチルナジック酸、無水ナジック酸、無水グルタル酸、メチルヘキサヒドロ無水フタル酸及びメチルテトラヒドロ無水フタル酸等が挙げられる。
【００５０】
上記酸無水物硬化剤は、二重結合を有さないことが好ましい。二重結合を有さない好ましい酸無水物硬化剤としては、ヘキサヒドロ無水フタル酸及びメチルヘキサヒドロ無水フタル酸等が挙げられる。
【００５１】
硬化性組成物自体の混練均一性を高める観点からは、上記光半導体装置用白色硬化性組成物は、上記酸無水物硬化剤として、融点が５０℃以下である酸無水物硬化剤を含むことが好ましい。上記光半導体装置用白色硬化性組成物に含まれる上記酸無水物硬化剤１００重量％中、上記融点が５０℃以下である酸無水物硬化剤の含有量は、好ましくは２０重量％以上、１００重量％以下である。上記酸無水物硬化剤の全量が、上記融点が５０℃以下である酸無水物硬化剤であってもよい。上記酸無水物硬化剤１００重量％中、上記融点が５０℃以下である酸無水物硬化剤の含有量は、４０重量％以上であってもよく、５０重量％以上であってもよい。
【００５２】
上記エポキシ化合物（Ａ）と上記硬化剤（Ｂ）との配合比率は特に限定されない。上記エポキシ化合物（Ａ）１００重量部に対して、上記硬化剤（Ｂ）（酸無水物硬化剤）の含有量は、好ましくは０．５重量部以上、より好ましくは１重量部以上、更に好ましくは２重量部以上、特に好ましくは３重量部以上、好ましくは５００重量部以下、より好ましくは３００重量部以下、更に好ましくは２００重量部以下、特に好ましくは１００重量部以下である。
【００５３】
また、上記光半導体装置用白色硬化性組成物中で、上記エポキシ化合物（Ａ）全体のエポキシ当量と上記硬化剤（Ｂ）（酸無水物硬化剤）全体の硬化剤当量との当量比（エポキシ当量：硬化剤当量）は、０．３：１〜３：１であることが好ましく、１．３：１〜２：１であることがより好ましい。上記当量比（エポキシ当量：硬化剤当量）が上記範囲を満足すると、成形体の耐熱性及び耐候性がより一層高くなる。
【００５４】
（白色顔料（Ｃ））
上記光半導体装置用白色硬化性組成物は上記白色顔料（Ｃ）を含むので、光の反射率が高い成形体を得ることができる。また、上記白色顔料（Ｃ）の使用によって、上記白色顔料（Ｃ）以外の充填材のみを用いた場合と比較して、光の反射率が高い成形体が得られる。上記白色顔料（Ｃ）は、１種のみが用いられてもよく、２種以上が併用されてもよい。
【００５５】
上記白色顔料（Ｃ）は特に限定されない。上記白色顔料（Ｃ）として従来公知の白色顔料を使用可能である。
【００５６】
上記白色顔料（Ｃ）としては、アルミナ、酸化チタン、酸化亜鉛、酸化ジルコニウム、酸化アンチモン及び酸化マグネシウム等が挙げられる。
【００５７】
成形体の光の反射率をより一層高める観点からは、上記白色顔料（Ｃ）は、酸化チタン、酸化亜鉛又は酸化ジルコニウムであることが好ましい。この好ましい白色顔料を用いる場合に、酸化チタン、酸化亜鉛及び酸化ジルコニウムの中で、１種又は２種以上の白色顔料を用いることができる。上記白色顔料（Ｃ）は、酸化チタン又は酸化亜鉛であることが好ましく、酸化チタンであることが好ましく、酸化亜鉛であることが好ましい。上記白色顔料（Ｃ）は、酸化ジルコニウムであってもよい。
【００５８】
上記酸化チタンは、ルチル型酸化チタンであることが好ましい。ルチル型酸化チタンの使用により、成形体の耐熱性がより一層高くなり、光半導体装置が過酷な環境下で使用されても、品質が低下し難くなる。
【００５９】
上記酸化チタンは、アルミニウム酸化物により表面処理されたルチル型酸化チタンであることが好ましい。上記白色顔料（Ｃ）１００重量％中、上記アルミニウム酸化物により表面処理されたルチル型酸化チタンの含有量は好ましくは１０重量％以上、より好ましくは３０重量％以上、１００重量％以下である。上記白色顔料（Ｃ）の全量が、上記アルミニウム酸化物により表面処理されたルチル型酸化チタンであってもよい。上記アルミニウム酸化物により表面処理されたルチル型酸化チタンの使用により、成形体の耐熱性がより一層高くなる。
【００６０】
上記アルミニウム酸化物により表面処理されたルチル型酸化チタンとしては、例えば、ルチル塩素法酸化チタンである石原産業社製「ＣＲ−５８」、並びにルチル硫酸法酸化チタンである石原産業社製「Ｒ−６３０」等が挙げられる。
【００６１】
上記酸化亜鉛は、表面処理された酸化亜鉛であることが好ましい。成形体の加工性及び成形体の光の反射率をより一層高める観点からは、上記酸化亜鉛は、珪素、アルミニウム又はジルコニアを含む材料により表面処理されていることが好ましく、珪素を含む材料により表面処理されていることがより好ましい。上記珪素を含む材料は、シリコーン化合物であることが好ましい。
【００６２】
上記酸化ジルコニウムは、表面処理された酸化ジルコニウムであることが好ましい。成形体の加工性及び成形体の光の反射率をより一層高める観点からは、上記酸化ジルコニウムは、珪素、アルミニウム又はジルコニアを含む材料により表面処理されていることが好ましく、珪素を含む材料により表面処理されていることがより好ましい。上記珪素を含む材料は、シリコーン化合物であることが好ましい。
【００６３】
上記表面処理の方法は特に限定されない。表面処理の方法として、乾式法、湿式法、インテグラルブレンド法、並びに他の公知慣用の表面処理方法を用いることができる。
【００６４】
上記光半導体装置用白色硬化性組成物１００重量％中、上記白色顔料（Ｃ）の含有量は、好ましくは３重量％以上、より好ましくは５重量％以上、更に好ましくは７重量％以上、特に好ましくは１０重量％以上、好ましくは９５重量％以下、より好ましくは９０重量％以下、更に好ましくは８５重量％以下である。上記白色顔料（Ｃ）の含有量が上記下限以上及び上記上限以下であると、成形体の光の反射率がより一層高くなり、上記硬化性組成物の成形性がより一層高くなる。
【００６５】
（充填材（Ｄ））
上記充填材（Ｄ）は、白色顔料（Ｃ）以外の充填材である。上記充填材（Ｄ）は、白色顔料（Ｃ）とは異なる。上記充填材（Ｄ）は１種のみが用いられてもよく、２種以上が併用されてもよい。
【００６６】
上記充填材（Ｄ）として、無機充填材及び有機充填材の内のいずれも用いることができる。上記充填材（Ｄ）の具体例としては、シリカ、マイカ、ベリリア、チタン酸カリウム、チタン酸バリウム、チタン酸ストロンチウム、チタン酸カルシウム、酸化アンチモン、ホウ酸アルミニウム、水酸化アルミニウム、酸化マグネシウム、炭酸カルシウム、炭酸マグネシウム、炭酸アルミニウム、ケイ酸カルシウム、ケイ酸アルミニウム、ケイ酸マグネシウム、リン酸カルシウム、硫酸カルシウム、硫酸バリウム、窒化ケイ素、窒化ホウ素、焼成クレー等のクレー、タルク、炭化ケイ素、架橋アクリルの樹脂粒子及びシリコーン粒子等が挙げられる。上記充填材（Ｄ）は、無機充填材であることが好ましい。上記充填材（Ｄ）は、白色顔料である酸化チタンではなく、白色顔料である酸化亜鉛ではなく、白色顔料である酸化ジルコニウムではない。
【００６７】
上記硬化性組成物の成形性、並びに成形体と密着対象物との密着性をより一層良好にする観点からは、上記充填材（Ｄ）はシリカを含むことが好ましく、シリカであることがより好ましい。
【００６８】
上記充填材（Ｄ）の平均粒径は、好ましくは０．１μｍ以上、好ましくは１００μｍ以下である。上記平均粒径が上記下限以上であると、上記硬化性組成物の成形性がより一層良好になる。上記平均粒径が上記上限以下であると、成形体の外観不良がより一層生じ難くなる。
【００６９】
上記充填材（Ｄ）における平均粒径は、体積基準粒度分布曲線において積算値が５０％のときの粒径値である。該平均粒径は、例えばレーザ光式粒度分布計を用いて測定可能である。該レーザ光式粒度分布計の市販品としては、Ｂｅｃｋｍａｎ  Ｃｏｕｌｔｅｒ社製「ＬＳ  １３  ３２０」等が挙げられる。
【００７０】
上記光半導体装置用白色硬化性組成物１００重量％中、上記充填材（Ｄ）の含有量及び上記シリカの含有量はそれぞれ、好ましくは５重量％以上、より好ましくは１０重量％以上、更に好ましくは２０重量％以上、好ましくは９５重量％以下、より好ましくは９０重量％以下、更に好ましくは８５重量％以下である。上記充填材（Ｄ）の含有量及び上記シリカの含有量が上記下限以上及び上記上限以下であると、硬化性組成物の成形性がより一層高くなる。上記充填材（Ｄ）の含有量及び上記シリカの含有量が上記上限以下であると、成形体の光の反射率がより一層高くなる。
【００７１】
上記光半導体装置用白色硬化性組成物１００重量％中、上記白色顔料（Ｃ）と上記充填材（Ｄ）との合計の含有量は、好ましくは２０重量％以上、より好ましくは５０重量％以上、更に好ましくは６０重量％以上、好ましくは９５重量％以下、より好ましくは９０重量％以下、更に好ましくは８５重量％以下である。上記白色顔料（Ｃ）と上記充填材（Ｄ）との合計の含有量が上記下限以上及び上記上限以下であると、硬化性組成物の成形性及び成形体の光の反射率がより一層高くなり、上記硬化性組成物の流動性がより一層適度になる。また、上記白色顔料（Ｃ）と上記充填材（Ｄ）との合計の含有量が５０重量％以上であると、成形体の強度がより一層高くなり、上記硬化性組成物の流動性がより一層適度になる。
【００７２】
（硬化促進剤（Ｅ））
上記光半導体装置用白色硬化性組成物は、硬化促進剤（Ｅ）を含む。上記硬化促進剤（Ｅ）の使用により、硬化性組成物の硬化性を高めることができ、更に成形体の耐熱性を高めることができる。上記硬化促進剤（Ｅ）は、１種のみが用いられてもよく、２種以上が併用されてもよい。
【００７３】
上記硬化促進剤（Ｅ）としては、例えば、ウレア化合物、オニウム塩化合物、イミダゾール化合物、リン化合物、アミン化合物及び有機金属化合物等が挙げられる。
【００７４】
上記ウレア化合物としては、ウレア、脂肪族ウレア化合物及び芳香族ウレア化合物等が挙げられる。上記ウレア化合物の具体例としては、ウレア、メチルウレア、１，１−ジメチルウレア、１，３−ジメチルウレア、１，１，３，３−テトラメチルウレア、１，３−ジフェニルウレア及びトリ−ｎ−ブチルチオウレア等が挙げられる。これら以外のウレア化合物を用いてもよい。
【００７５】
上記オニウム塩化合物としては、アンモニウム塩、ホスホニウム塩及びスルホニウム塩化合物等が挙げられる。
【００７６】
上記イミダゾール化合物としては、２−ウンデシルイミダゾール、２−ヘプタデシルイミダゾール、２−メチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１，２−ジメチルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２’−メチルイミダゾリル−（１’）］−エチル−ｓ−トリアジン、２，４−ジアミノ−６−［２’−ウンデシルイミダゾリル−（１’）］−エチル−ｓ−トリアジン、２，４−ジアミノ−６−［２’−エチル−４’−メチルイミダゾリル−（１’）］−エチル−ｓ−トリアジン、２，４−ジアミノ−６−［２’−メチルイミダゾリル−（１’）］−エチル−ｓ−トリアジンイソシアヌル酸付加物、２−フェニルイミダゾールイソシアヌル酸付加物、２−メチルイミダゾールイソシアヌル酸付加物、２−フェニル−４，５−ジヒドロキシメチルイミダゾール及び２−フェニル−４−メチル−５−ジヒドロキシメチルイミダゾール等が挙げられる。
【００７７】
上記リン化合物は、リンを含有し、リン含有化合物である。上記リン化合物としては、トリフェニルホスフィン、テトラフェニルホスホニウムテトラフェニルボレート、テトラ−ｎ−ブチルホスホニウム−ｏ，ｏ−ジエチルホスホロジチオエート、テトラ−ｎ−ブチルホスホニウム−テトラフルオロボレート、及びテトラ−ｎ−ブチルホスホニウム−テトラフェニルボレート等が挙げられる。これら以外のリン化合物を用いてもよい。
【００７８】
上記アミン化合物としては、ジエチルアミン、トリエチルアミン、ジエチレンテトラミン、トリエチレンテトラミン、４，４−ジメチルアミノピリジン、ジアザビシクロアルカン、ジアザビシクロアルケン、第４級アンモニウム塩、トリエチレンジアミン、及びトリ−２，４，６−ジメチルアミノメチルフェノールが挙げられる。これらの化合物の塩を用いてもよい。フェニルホスフィン、テトラフェニルホスホニウムテトラフェニルボレート、テトラ−ｎ−ブチルホスホニウム−ｏ，ｏ−ジエチルホスホロジチオエート、テトラ−ｎ−ブチルホスホニウム−テトラフルオロボレート、テトラ−ｎ−ブチルホスホニウム−テトラフェニルボレートが挙げられる。
【００７９】
上記有機金属化合物としては、アルカリ金属化合物及びアルカリ土類金属化合物等が挙げられる。上記有機金属化合物の具体例としては、ナフテン酸亜鉛、ナフテン酸コバルト、オクチル酸スズ、オクチル酸コバルト、ビスアセチルアセトナートコバルト（ＩＩ）及びトリスアセチルアセトナートコバルト（ＩＩＩ）等が挙げられる。
【００８０】
上記硬化性組成物の硬化性をより一層高め、更に成形体の耐熱性をより一層高める観点からは、上記硬化促進剤（Ｅ）は、ウレア化合物、オニウム塩化合物又はリン化合物であることが好ましい。上記硬化促進剤（Ｅ）は、ウレア化合物であることが好ましく、オニウム塩化合物であることも好ましく、リン化合物であることも好ましい。
【００８１】
上記エポキシ化合物（Ａ）と上記硬化促進剤（Ｅ）との配合比率は特に限定されない。上記エポキシ化合物（Ａ）１００重量部に対して、上記硬化促進剤（Ｅ）の含有量は、好ましくは０．０１重量部以上、より好ましくは０．１重量部以上、好ましくは１００重量部以下、より好ましくは１０重量部以下、更に好ましくは５重量部以下である。
【００８２】
（離型剤（Ｆ））
上記光半導体装置用白色硬化性組成物は、上記離型剤（Ｆ）を含まないか又は含む。但し、連続成形性をより一層高める観点からは、上記光半導体装置用白色硬化性組成物は、上記離型剤（Ｆ）を含んでいてもよい。上記離型剤（Ｆ）は１種のみが用いられてもよく、２種以上が併用されてもよい。
【００８３】
上記離型剤（Ｆ）は特に限定されない。上記離型剤（Ｆ）として、従来公知の離型剤を使用可能である。上記離型剤（Ｆ）としては、脂肪酸エステル系ワックス、酸化又は非酸化ポリオレフィン系ワックス、パラフィン系ワックス、カルナバワックス及びシリコーン化合物等が挙げられる。上記シリコーン化合物としては、シリコーンオイル及び変性シリコーンオイル等が挙げられる。
【００８４】
上記光半導体装置用白色硬化性組成物１００重量％中、上記離型剤（Ｆ）の含有量は０重量％以上、好ましくは０．０５重量％以上、より好ましくは０．１重量％以上、好ましくは５重量％以下、より好ましくは３重量％以下である。上記光半導体装置用白色硬化性組成物は、上記離型剤（Ｆ）を含んでいなくてもよい。上記離型剤（Ｆ）の含有量が上記下限以上であると、連続成形性がより一層高くなる。上記離型剤（Ｆ）の含有量が上記上限以下であると、密着対象物と成形体との密着性がより一層高くなる。
【００８５】
密着対象物と成形体との密着性をより一層高める観点からは、上記光半導体装置用白色硬化性組成物は、上記離型剤（Ｆ）を含まないか、又は上記離型剤（Ｆ）をさらに含みかつ上記光半導体装置用白色硬化性組成物１００重量％中の上記離型剤（Ｆ）の含有量が２重量％以下であることが特に好ましい。
【００８６】
（他の成分）
上記光半導体装置用白色硬化性組成物は、必要に応じて、カップリング剤、酸化防止剤、樹脂改質剤、着色剤、希釈剤、表面処理剤、難燃剤、粘度調節剤、分散剤、分散助剤、表面改質剤、可塑剤、抗菌剤、防黴剤、レベリング剤、安定剤、タレ防止剤又は蛍光体等を含んでいてもよい。上記希釈剤は、反応性希釈剤であってもよく、非反応性希釈剤であってもよい。
【００８７】
上記カップリング剤としては特に限定されず、シランカップリング剤及びチタネート系カップリング剤が挙げられる。
【００８８】
上記酸化防止剤としては特に限定されず、フェノール系酸化防止剤、リン系酸化防止剤及びアミン系酸化防止剤等が挙げられる。
【００８９】
上記着色剤としては特に限定されず、フタロシアニン、アゾ化合物、ジスアゾ化合物、キナクリドン、アントラキノン、フラバントロン、ペリノン、ペリレン、ジオキサジン、縮合アゾ化合物、アゾメチン化合物、赤外吸収材及び紫外線吸収剤などの各種有機系色素、並びに硫酸鉛、クロムエロー、ジンクエロー、クロムバーミリオン、弁殻、コバルト紫、紺青、群青、カーボンブラック、クロムグリーン、酸化クロム及びコバルトグリーン等の無機顔料等が挙げられる。
【００９０】
（光半導体装置用白色硬化性組成物の他の詳細、光半導体装置用白色タブレットの他の詳細及び光半導体装置用成形体）
上記光半導体装置用白色硬化性組成物の、示差走査熱量測定により求められたガラス転移点は、好ましくは−２０℃以上、より好ましくは０℃以上、好ましくは５０℃以下、より好ましくは４０℃以下である。上記ガラス転移点が上記下限以上であると、タブレットの強度がより一層高くなり、タブレットに欠けがより一層生じ難くなる。上記ガラス転移点が上記上限以下であると、成形不良がより一層生じ難くなり、特にトランスファー成形時の成形不良がより一層生じ難くなる。
【００９１】
上記示差走査熱量測定では、２３℃から降温速度１０℃／分で−１００℃まで冷却した後、昇温速度１０℃／分で２００℃まで加熱する条件で、測定が行われる。上記示差走査熱量測定では、例えば、エイアイアイ・ナノテクノロジー社製「ＥＸＳＴＡＲ  ＤＳＣ７０２０」等が用いられる。
【００９２】
上記光半導体装置用白色タブレットは、光半導体装置において光半導体素子の側方に配置される枠部を有する成形体を得るために用いられる。上記光半導体装置用白色タブレットは、金型を用いて成形体を得るために用いられることが好ましい。上記光半導体装置用白色タブレットは、光半導体装置において光半導体素子の側方に配置される枠部を有し、かつ該枠部の内面で囲まれた領域内に上記光半導体素子を封止するように封止剤が充填されて用いられる成形体を得るために用いられることが好ましい。上記光半導体装置用白色タブレットは、光半導体素子から発せられた光が外部に取り出される開口を有する成形体を得るために用いられることが好ましい。
【００９３】
上記光半導体装置用白色タブレットは、光半導体装置において、光半導体素子が搭載されるリードフレーム上に配置される成形体を得るために用いられる光半導体装置用白色タブレットであることが好ましい。上記リードフレームは、例えば、光半導体素子を支持しかつ固定し、光半導体素子の電極と外部配線との電気的な接続を果たすための部品である。上記成形体は、光半導体装置用成形体であり、光半導体素子搭載用基板であることが好ましい。
【００９４】
光の反射率が高い成形体が得られるので、上記光半導体装置用白色タブレットは、光半導体装置において、光半導体素子が搭載されるリードフレーム上にかつ上記光半導体素子の側方に配置され、上記光半導体素子から発せられた光を反射する光反射部を有する成形体を得るために用いられる光半導体装置用白色タブレットであることが好ましい。
【００９５】
光の反射率が高い成形体が得られるので、上記光半導体装置用白色タブレットは、光半導体装置において、光半導体素子が搭載されるリードフレーム上にかつ上記光半導体素子を取り囲むように配置され、上記光半導体素子から発せられた光を反射する光反射部を内面に有する成形体を得るために用いられる光半導体装置用白色タブレットであることが好ましい。上記成形体は、上記光半導体素子を取り囲む枠部を有することが好ましく、上記光半導体素子を取り囲む外壁部材であることが好ましい。上記成形体は、枠状部材であることが好ましい。なお、上記成形体は、光半導体装置において、光半導体素子を接合（ダイボンディング）するためのダイボンド材とは異なることが好ましい。上記成形体は、上記ダイボンド材を含まないことが好ましい。
【００９６】
上記光半導体装置用白色タブレットは、複数の成形体が連なった分割前成形体を得た後に、該分割前成形体を分割して個々の成形体を得るために用いられることが好ましい。上記光半導体装置用白色硬化性組成物は、複数の成形体がリードフレームを介して連なった分割前成形体を得た後に、上記リードフレームを切断して上記分割前成形体を分割して個々の成形体を得るために用いられることが好ましい。
【００９７】
上記光半導体装置用白色硬化性組成物は、エポキシ化合物（Ａ）と硬化剤（Ｂ）（酸無水物硬化剤）と白色顔料（Ｃ）と白色顔料以外の充填材（Ｄ）と必要に応じて配合される他の成分とを、従来公知の方法で混合することにより得られる。上記硬化性組成物を作製する一般的な方法としては、各成分を押出機、ニーダー、ロール、エクストルーダー等によって混練した後、混練物を冷却し、粉砕する方法が挙げられる。分散性を向上する観点からは、各成分の混練は、溶融状態で行うことが好ましい。混練の条件は、各成分の種類及び配合量により適宜決定される。１５〜１５０℃で５〜１００分間混練することが好ましく、１５〜１５０℃で５〜６０分間混練することがより好ましく、５〜１５０℃で５〜４０分間混練することが更に好ましく、２０〜１００℃で１０〜３０分間混練することが特に好ましい。
【００９８】
成形体の外観をより一層良好にする観点からは、上記光半導体装置用白色硬化性組成物を得る際に、５０℃〜９０℃で１０分〜６０分加熱混練した後、３０℃を超え、５０℃未満で２４時間〜２４０時間エージングが行われていることが好ましい。上記エージングにおける温度が３０℃を超えることで、エージングによる反応が適度に進行し、タブレット強度がより一層高くなり、タブレットの欠けがより一層生じ難くなる。上記エージングにおける温度が５０℃未満であることで、エポキシ化合物と酸無水物硬化剤との相溶性がより一層良好になる。
【００９９】
本発明に係る光半導体装置用成形体は、上述した上記光半導体装置用白色タブレットを成形しかつ硬化させることにより得られる。また、上記光半導体装置用白色硬化性組成物を用いて光半導体装置用白色タブレットは形成される。上記光半導体装置用白色タブレットは所定の形状に成形される。上記成形体は、光半導体装置において、光半導体素子から発せられた光を反射するために好適に用いられる。
【０１００】
上記光半導体装置用白色タブレットを用いて上記光半導体装置用成形体を得る方法としては、圧縮成形法、トランスファー成形法、積層成形法、射出成形法、押出成形法及びブロー成形法等が挙げられる。なかでも、トランスファー成形法が好ましい。上記光半導体装置用白色タブレットは、トランスファーモールド成形によって上記成形体を得るために用いられることが好ましい。
【０１０１】
トランスファー成形法では、例えば、成形温度１００〜２００℃、成形圧力５〜２０ＭＰａ及び成形時間６０〜３００秒の条件で、上記光半導体装置用白色タブレットをトランスファー成形することにより、成形体が得られる。
【０１０２】
（光半導体装置の詳細及び光半導体装置の実施形態）
本発明に係る光半導体装置は、リードフレームと、該リードフレーム上に搭載された光半導体素子と、上記リードフレーム上に配置されており、かつ上記光半導体素子の側方に配置されている枠部を有する成形体とを備える。上記光半導体装置における上記成形体が、上記光半導体装置用白色タブレットを成形しかつ硬化させることにより得られる。上記光半導体装置用白色タブレットは、上記光半導体装置用白色硬化性組成物を用いて形成される。
【０１０３】
本発明に係る光半導体装置では、上記成形体の内面が上記光半導体素子から発せられた光を反射する光反射部であることが好ましい。
【０１０４】
図１（ａ）及び（ｂ）に、本発明の一実施形態に係る光半導体装置の一例を模式的に断面図及び斜視図で示す。
【０１０５】
本実施形態の光半導体装置１は、リードフレーム２と光半導体素子３と第１の成形体４と第２の成形体５とを有する。光半導体素子３は発光ダイオード（ＬＥＤ）であることが好ましい。第１の成形体４と第２の成形体５とは一体的に形成されておらず、別の２つの部材である。第１の成形体４と第２の成形体５とは一体的に形成されていてもよい。第１の成形体４は、枠部である。第２の成形体５は、底部である。光半導体装置１では、成形体は、枠部（第１の成形体４）と、底部（第２の成形体５）とを有する。第１の成形体４である枠部は、外壁部である。第１の成形体４である枠部は、環状である。
【０１０６】
なお、成形体は、底部を有さない成形体であってもよい。上記タブレットを成形しかつ硬化させることにより得られる枠部を有する成形体と、他の底部材とを組み合わせて用いてもよい。上記成形体は、枠部のみの枠状の成形体であってもよい。上記底部材は、成形体であってもよい。
【０１０７】
リードフレーム２上に、光半導体素子３が搭載され、配置されている。また、リードフレーム２上に、第１の成形体４（枠部）が配置されている。また、複数のリードフレーム２間とリードフレーム２の下方とには、第２の成形体５（底部）が配置されている。なお、リードフレームの下方に、成形体又は底部材が配置されておらず、リードフレームが露出していてもよい。第１の成形体４の内側に光半導体素子３が配置されている。光半導体素子３の側方に第１の成形体４が配置されており、光半導体素子３を取り囲むように第１の成形体４が配置されている。第１，第２の成形体４，５（枠部及び底部を有する成形体）は、上述した光半導体装置用白色硬化性組成物の硬化物であり、上述した光半導体装置用白色タブレットを成形しかつ硬化させることにより得られる。従って、第１の成形体４は、光反射性を有し、内面４ａに光反射部を有する。すなわち、第１の成形体４の内面４ａは光反射部である。従って、光半導体素子３の周囲は、第１の成形体４の光反射性を有する内面４ａにより囲まれている。第１の成形体４のみが、上述した光半導体装置用白色硬化性組成物の硬化物であってもよく、上記光半導体装置用白色タブレットを成形しかつ硬化させることにより得られていてもよい。
【０１０８】
第１の成形体４（枠部）は、光半導体素子３から発せられた光が外部に取り出される開口を有する。第１，第２の成形体４，５は、白色である。第１の成形体４の内面４ａは、内面４ａの径が開口端に向かうにつれて大きくなるように形成されている。従って、光半導体素子３から発せられた光のうち、内面４ａに到達した矢印Ｂで示す光が内面４ａにより反射され、光半導体素子３の前方側に進行する。
【０１０９】
光半導体素子３は、リードフレーム２上に、ダイボンド材６を用いて接続されている。ダイボンド材６は、導電性を有する。光半導体素子３に設けられたボンディングパッド（図示せず）とリードフレーム２とが、ボンディングワイヤー７により電気的に接続されている。光半導体素子３及びボンディングワイヤー７を封止するように、第１の成形体４の内面４ａで囲まれた領域内には、封止剤８が充填されている。
【０１１０】
光半導体装置１では、光半導体素子３を駆動すると、破線Ａで示すように光が発せられる。光半導体装置１では、光半導体素子３からリードフレーム２の上面とは反対側すなわち上方に照射される光だけでなく、第１の成形体４の内面４ａに到達した光が矢印Ｂで示すように反射される光も存在する。従って、光半導体装置１から取り出される光の明るさは明るい。
【０１１１】
図２に、図１に示す光半導体装置１の変形例を示す。図１に示す光半導体装置１と図２に示す光半導体装置２１とでは、ダイボンド材６，２２及びボンディングワイヤー７，２３による電気的な接続構造のみが異なる。光半導体装置１におけるダイボンド材６は導電性を有する。これに対し、光半導体装置２１はダイボンド材２２を有し、ダイボンド材２２は導電性を有さない。光半導体装置１では、光半導体素子３に設けられたボンディングパッド（図示せず）とリードフレーム２（図１（ａ）において右側に位置するリードフレーム）とが、ボンディングワイヤー７により電気的に接続されている。光半導体装置２１は、ボンディングワイヤー７に加えて、ボンディングワイヤー２３を有する。光半導体装置２１では、光半導体素子３に設けられたボンディングパッド（図示せず）とリードフレーム２（図２において右側に位置するリードフレーム）とが、ボンディングワイヤー７により電気的に接続されており、更に、光半導体素子３に設けられたボンディングパッド（図示せず）とリードフレーム２（図２において左側に位置するリードフレーム）とが、ボンディングワイヤー２３により電気的に接続されている。
【０１１２】
図３に、図２に示す光半導体装置２１の変形例を示す。図３に示す光半導体装置３１は、図１に示す光半導体装置１の変形例でもある。図２に示す光半導体装置２１と、図３に示す光半導体装置３１とでは、第１，第２の成形体４，５及び成形体３２の構造のみが異なる。光半導体装置２１では、第１，第２の成形体４，５が用いられており、第１の成形体４は、リードフレーム２上に配置されており、第２の成形体５は、複数のリードフレーム２間とリードフレーム２の下方とに配置されている。これに対し、光半導体装置３１では、１つの成形体３２が用いられている。成形体３２は、リードフレーム２上に配置された枠部３２ａと、複数のリードフレーム２間に配置された充填部３２ｂとを有する。枠部３２ａと充填部３２ｂとは一体的に形成されている。このように、光半導体装置は、光半導体装置において光半導体素子の側方に配置される枠部を有していればよい。リードフレームの下方に、成形体は配置されていなくてもよい。成形体は、リードフレームの下方に配置された底部を有していなくてもよい。リードフレームの裏面は、露出していてもよい。
【０１１３】
なお、図１〜３に示す構造は、本発明に係る光半導体装置の一例にすぎず、成形体の構造及び光半導体素子の実装構造等には適宜変形され得る。
【０１１４】
また、図４に示すように、複数の光半導体装置用部品が連なった分割前光半導体装置用部品１１を用意して、分割前光半導体装置用部品１１を破線Ｘで示す部分で切断して、個々の光半導体装置用部品を得てもよい。分割前光半導体装置用部品１１は、分割前リードフレーム２Ａと、分割前第１の成形体４Ａと、分割前第２の成形体５Ａとを有する。個々の光半導体装置用部品得た後、光半導体素子３を搭載し、該光半導体素子３を封止剤８により封止して、光半導体装置１を得てもよい。分割前リードフレーム２Ａを破線Ｘで示す部分で切断すると、リードフレーム２が得られる。分割前第１の成形体４Ａを破線Ｘで示す部分で切断すると、第１の成形体４が得られる。分割前第２の成形体５Ａを破線Ｘで示す部分で切断すると、第２の成形体５が得られる。
【０１１５】
さらに、図５に示すように、複数の分割前光半導体装置が連なった分割前光半導体装置１２を用意して、分割前光半導体装置１２を破線Ｘで示す部分で切断して、個々の光半導体装置を得てもよい。分割前光半導体装置１２は、分割前リードフレーム２Ａと、分割前第１の成形体４Ａと、分割前第２の成形体５Ａとを有する。また、図１〜３に示す光半導体装置１，２１，３１と同様に、分割前光半導体装置１２では、分割前リードフレーム２Ａ上に、光半導体素子３が搭載され、配置されている。なお、図４，５では、分割前光半導体装置用部品及び分割前光半導体装置では、複数の成形体が連なって分割前成形体が形成されているが、複数の成形体が連なっていない分割前光半導体装置用部品及び分割前光半導体装置を分割して、光半導体装置用部品及び光半導体装置を得てもよい。
【０１１６】
以下、本発明の具体的な実施例及び比較例を挙げることにより、本発明を明らかにする。本発明は以下の実施例に限定されない。  実施例及び比較例では、以下の材料を用いた。
【０１１７】
（エポキシ化合物（Ａ））
１）ＥＨＰＥ３１５０（脂環式骨格を有するエポキシ樹脂、ダイセル社製、エポキシ当量１７７）
２）ＴＥＰＩＣ−Ｓ（トリグリシジルイソシアヌレート、日産化学社製、エポキシ当量１００）
【０１１８】
（硬化剤（Ｂ））
１）リカシッドＭＨ（４−メチルヘキサヒドロ無水フタル酸、新日本理化社製、融点−３０℃）
２）リカシッドＨＨ（ヘキサヒドロ無水フタル酸、新日本理化社製、融点３３℃）
【０１１９】
（白色顔料（Ｃ））
１）ＣＲ−５８（酸化チタン、ルチル型、Ａｌにより表面処理されている、平均粒径０．２５μｍ、石原産業社製）
２）ＵＴ７７１（酸化チタン、ルチル型、Ａｌ、Ｚｒにより表面処理されている、平均粒径０．２５μｍ、有機物処理されている、石原産業社製）
３）酸化亜鉛Ｉ種（平均粒径１μｍ、堺化学工業社製）
４）ＵＥＰ（酸化ジルコニウム、平均粒径０．５μｍ、第一稀元素化学工業社製）
【０１２０】
（充填材（Ｄ））
１）ＭＳＲ−３５１２（球状シリカ、平均粒径３０μｍ、龍森社製）
２）ＡＡ（破砕シリカ、平均粒径６μｍ、龍森社製）
３）Ｂ−５５（破砕充填材である硫酸バリウム、平均粒径１．２μｍ、堺化学工業社製）
【０１２１】
（硬化促進剤（Ｅ））
１）ＳＡ１０２（ＤＢＵ−オクチル酸塩、サンアプロ社製）
２）ＰＸ−４ＥＴ（テトラ−ｎ−ブチルホスホニウム−ｏ，ｏ−ジエチルホスホロジチオネート、日本化学工業社製）
３）ＰＸ−４ＰＢ（テトラブチルホスホニウムテトラフェニルボレート、日本化学工業社製）
４）Ｃ１１Ｚ−ＣＮ（１−シアノエチル−２−ウンデシルイミダゾール、四国化成工業社製）
【０１２２】
（離型剤（Ｆ））
１）セリダスト３７１５（ポリエチレンワックス、クラリアントジャパン社製）
２）Ｍ−９６７６（ステアリン酸ステアリル、日油社製）
【０１２３】
（実施例１〜４、参考例５、実施例６〜９及び比較例１〜４）
下記表１に示す各成分を下記表１に示す配合量で配合（配合単位は重量部）し、混合機（東洋精機製作所社製「ラボプラストミルＲ−６０」）にて、表１に示す温度及び時間の条件（加熱混練工程）で加熱混練した後、表１に示す温度及び時間の条件（エージング工程）でエージングを行い又はエージングを行わずに、得られた硬化性組成物を粉砕して、粉末状の硬化性組成物を得た。
【０１２４】
次に、得られた粉末状の硬化性組成物を、樹脂との接触面が超硬合金であるである杵型と臼型との一対の型から構成されたタブレット作成用の金型を用いて、室温（２３℃）で、タブレット成型荷重３ｔ（打錠圧）の条件で成形して、直径１３ｍｍ及び高さ３０ｍｍの円柱状のタブレットを作製した。
【０１２５】
（測定）
（１）光半導体装置用白色硬化性組成物のガラス転移点
得られた粉末状の硬化性組成物５０ｍｇを、アルミパンに秤量し、示差走査熱量測定（ＤＳＣ）を行った。上記ＤＳＣを行うために、エスアイアイ・ナノテクノロジー社製「ＥＸＳＴＡＲ  ＤＳＣ７０２０」を用いた。測定条件は、室温（２３℃）から降温速度１０℃／分で−１００℃まで冷却した後、昇温速度１０℃／分で２００℃まで加熱する条件である。
【０１２６】
（２）光半導体装置用白色タブレットの圧縮弾性率及び圧縮強度
得られたタブレットを用いて、ＪＩＳ  Ｋ７１８１に準拠して、２３℃で、圧縮弾性率と圧縮強度を測定した。
【０１２７】
（評価）
（１）タブレット摩損度（欠けやすさ）
得られたタブレット（試験前のタブレット）１０粒の重量を測定した後、タブレットを錠剤摩損度試験機に入れて、１分あたり２５回転の速度で１００回転させた。回転終了後のタブレット（試験後のタブレット）を取り出して、１０メッシュの篩にかけ、粉化した物体を除いた重量を測定した。下記式（Ｘ）により摩損度（％）を計算した。
【０１２８】
摩損度（％）＝｛（試験前のタブレットの重量−試験後のタブレットの重量）／試験前のタブレットの重量｝×１００    ・・・式（Ｘ）
【０１２９】
タブレットの摩損度が低いほど、タブレットが欠けにくく、タブレットの均一性が高くなる。
【０１３０】
（２）成形性
銅素材（ＴＡＭＡＣ  １９４）にエッチングにより回路を形成した後、銀めっきを施し、リードフレーム（銀めっき表面、厚み０．２ｍｍ）を得た。
【０１３１】
金型として、縦１５個×横１０個のマトリックス状に配置された１５０個の凹部（光半導体素子搭載部）を有する一括成形用金型を用意した。キャビティサイズは、１個当たり４ｍｍ×２ｍｍ、深さ１ｍｍとした。金型クリーニング材（日本カーバイド社製「ニカレットＲＣＣ」）を用いて、上記金型を３回クリーニングした後、金型離型回復材（日本カーバイド社製「ニカレットＥＣＲ−Ｃ  ＫＵ」）を用いて、金型に離型性を付与した。
【０１３２】
離型性が付与された金型を用いて、得られたタブレットのトランスファー成形を行い、光半導体装置搭載用基板を得た。得られた光半導体装置搭載用基板を目視により検査し、成形性を下記の基準で判定した。
【０１３３】
［成形性の判定基準］
○：成形体に充填不良による欠け及びウェルドなどの外観異常がない
×：成形体に充填不良による欠け及びウェルドなどの外観異常が１つ以上ある
【０１３４】
結果を下記の表１に示す。
【０１３５】
【表１】
0005602923.tif 000002
【符号の説明】
【０１３６】
１…光半導体装置
２…リードフレーム
２Ａ…分割前リードフレーム
３…光半導体素子
４…第１の成形体
４Ａ…分割前第１の成形体
４ａ…内面
５…第２の成形体
５Ａ…分割前第２の成形体
６…ダイボンド材
７…ボンディングワイヤー
８…封止剤
１１…分割前光半導体装置用部品
１２…分割前光半導体装置
２１…光半導体装置
２２…ダイボンド材
２３…ボンディングワイヤー
３１…光半導体装置
３２…成形体
３２ａ…枠部
３２ｂ…充填部
【要約】
【課題】欠けが生じ難くかつ均一性に優れているタブレットを得ることができ、外観不良が少ない成形体を得ることができる光半導体装置用白色硬化性組成物を提供する。
【解決手段】本発明に係る光半導体装置用白色硬化性組成物は、エポキシ化合物と、酸無水物硬化剤と、白色顔料と、白色顔料以外の充填材と、硬化促進剤とを含む。本発明に係る光半導体装置用白色硬化性組成物を、打錠圧３ｔで成形することにより得られる直径１３ｍｍ及び高さ３０ｍｍの円柱状のタブレットの圧縮弾性率が１００ＭＰａ以上、２０００ＭＰａ以下であり、かつ上記円柱状のタブレットの圧縮強度が３００Ｎ以上である。
【選択図】図１【図１】
0005602923.tif 000003
【図２】
0005602923.tif 000004
【図３】
0005602923.tif 000005
【図４】
0005602923.tif 000006
【図５】
0005602923.tif 000007